(57)【要約】【解決課題】亜酸化銅の層と芯材との密着性が高く、防汚塗料中での分散性が良く、かつ防汚塗料の保存安定性が高い亜酸化銅被覆粒子を提供すること。【解決手段】芯材の表面が亜酸化銅の層で被覆されてなる亜酸化銅被覆粒子において、前記亜酸化銅の層が、前記芯材の表面を完全被覆しているとともに、八面体状の亜酸化銅の粒子の集合体から構成されていることを特徴とする。この亜酸化銅被覆粒子は、電着工程における電解液水溶液のｐＨを７〜１３に維持して亜酸化銅の電着を行うことで好適に製造される。【選択図】図１
2011042559.tif 000002
【特許請求の範囲】
【請求項１】
芯材の表面が亜酸化銅の層で被覆されてなる亜酸化銅被覆粒子において、
前記亜酸化銅の層は、前記芯材の表面を完全被覆しているとともに、八面体状の亜酸化銅の粒子の集合体から構成されていることを特徴とする亜酸化銅被覆粒子。
【請求項２】
前記芯材のＤ50が０．５〜１００μｍである請求項１記載の亜酸化銅被覆粒子。
【請求項３】
前記芯材が、珪酸含有無機化合物である請求項１又は２記載の亜酸化銅被覆粒子。
【請求項４】
前記芯材が、アルカリ土類金属化合物である請求項１又は２記載の亜酸化銅被覆粒子。
【請求項５】
前記芯材が、有機化合物である請求項１又は２記載の亜酸化銅被覆粒子。
【請求項６】
防汚塗料用の顔料として用いられる請求項１ないし５のいずれかに記載の亜酸化銅被覆粒子。
【請求項７】
請求項１ないし６のいずれかに記載の亜酸化銅被覆粒子及び被膜形成性重合体を含むことを特徴とする防汚塗料。
【請求項８】
請求項１記載の亜酸化銅被覆粒子の製造方法であって、
芯材を、第一スズ塩の水溶液、銀塩の水溶液及びパラジウム塩の水溶液のいずれか１種又は２種以上の表面処理水溶液に接触させて、芯材の表面処理物を得る表面処理工程と、
前記芯材の表面処理物を、電解質及び酸化防止剤を含有する電解液水溶液に分散させ、金属銅を陽極として用いて電解を行い、該芯材の表面処理物の表面に亜酸化銅を電着させて、亜酸化銅被覆粒子を得る電着工程とを有し、
電着工程における前記電解液水溶液のｐＨを７〜１３に維持して亜酸化銅の電着を行うことを特徴とする亜酸化銅被覆粒子の製造方法。
【発明の詳細な説明】
【技術分野】
【０００１】
本発明は、芯材の表面に亜酸化銅が被覆された亜酸化銅被覆粒子及びその製造方法に関する。本発明の亜酸化銅被覆粒子は、防汚塗料用の顔料として特に有用である。
【背景技術】
【０００２】
亜酸化銅は、古くから防汚顔料として知られており、塗料化され、船底用塗料として、海中の貝類や藻類の付着を防止するために用いられている。亜酸化銅は、真比重が６．０と大きく、船底用塗料にした場合、ビヒクルと亜酸化銅との比重の差により、亜酸化銅が沈降してしまうという問題があった。また、近年の金属原料価格の高騰により、使用量を削減することが、業界の課題となっている。
【０００３】
比重を小さくする方法としては、芯材の表面に亜酸化銅を被覆することにより、比重を小さくする方法が考えられる。例えば、塩素イオンを含む水溶液中にＳｉＯ2及び又はＡｌ2Ｏ3を少なくとも含む粉を懸濁させた液を電解液とし、銅板を陽極として電解する防汚塗料用複合顔料の製造方法が提案されている（特許文献１参照）。
【０００４】
しかしながら、特許文献１に記載の製造方法で得られた亜酸化銅被覆粉体には、亜酸化銅の密着性が悪いこと、防汚塗料中での分散性が悪いこと、防汚塗料の保存安定性が悪くなること等実用性に乏しいという問題があった。
【先行技術文献】
【特許文献】
【０００５】
【特許文献１】特開平１−２１３３６８号公報
【発明の概要】
【発明が解決しようとする課題】
【０００６】
本発明の目的は、前述した従来技術が有する種々の欠点を解消し得る亜酸化銅被覆粒子及びその製造方法並びに該亜酸化銅被覆粒子を含む防汚塗料を提供することにある。
【課題を解決するための手段】
【０００７】
本発明は、芯材の表面が亜酸化銅の層で被覆されてなる亜酸化銅被覆粒子において、  前記亜酸化銅の層は、前記芯材の表面を完全被覆しているとともに、八面体状の亜酸化銅の粒子の集合体から構成されていることを特徴とする亜酸化銅被覆粒子を提供するものである。
【０００８】
また本発明は、前記の亜酸化銅被覆粒子の好適な製造方法として、
芯材を、第一スズ塩の水溶液、銀塩の水溶液及びパラジウム塩の水溶液のいずれか１種又は２種以上の表面処理水溶液に接触させて、芯材の表面処理物を得る表面処理工程と、
前記芯材の表面処理物を、電解質及び酸化防止剤を含有する電解液水溶液に分散させ、金属銅を陽極として用いて電解を行い、該芯材の表面処理物の表面に亜酸化銅を電着させて、亜酸化銅被覆粒子を得る電着工程とを有し、
電着工程における前記電解液水溶液のｐＨを７〜１３に維持して亜酸化銅の電着を行うことを特徴とする亜酸化銅被覆粒子の製造方法を提供するものである。
【０００９】
更に本発明は、前記の亜酸化銅被覆粒子を防汚塗料用の顔料として含む防汚塗料を提供するものである。
【発明の効果】
【００１０】
本発明によれば、芯材と亜酸化銅の層との密着性が高く、防汚塗料中での分散性が良く、かつ防汚塗料の保存安定性が高い亜酸化銅被覆粒子が提供される。
【図面の簡単な説明】
【００１１】
【図１】図１は、実施例１で得られた亜酸化銅被覆粒子Ｂ１の走査型電子顕微鏡像である。
【図２】図２は、比較例１で得られた亜酸化銅被覆粒子ｂ１の走査型電子顕微鏡像である。
【発明を実施するための形態】
【００１２】
以下、本発明をその好ましい実施形態に基づき説明する。本発明の亜酸化銅被覆粒子は、芯材と、該芯材の表面を被覆する亜酸化銅（Ｃｕ2Ｏ）の層とで構成されている。本発明の亜酸化銅被覆粒子は、亜酸化銅の層が、芯材の表面を完全被覆している点に特徴の一つを有する。完全被覆とは、亜酸化銅被覆粒子を電子顕微鏡で観察した場合（例えば倍率２０００倍で観察した場合）に、芯材の表面の露出が観察されないように、亜酸化銅の層が該芯材の表面を覆っていることを言う。
【００１３】
本発明の亜酸化銅被覆粒子は、亜酸化銅の層が芯材の表面を完全被覆していることに加え、特定の構造を有している点も特徴の一つである。詳細には、亜酸化銅の層は、八面体状の亜酸化銅の粒子の集合体から構成されている。亜酸化銅の粒子は、複数個が緻密に集合して所定の厚みを有する層をなしている。亜酸化銅の層がこのような構造を有していることに起因して、本発明の亜酸化銅被覆粒子は、芯材と亜酸化銅の層との密着性が高くなると考えられる。また、防汚塗料中での分散性が良く、かつ防汚塗料の保存安定性が高くなると考えられる。なお、亜酸化銅の粒子が八面体状であることによって、これらの有利な効果が奏されることの技術的な理由については、更に検討すべき余地が残されている。
【００１４】
亜酸化銅の層を構成する個々の亜酸化銅粒子は、そのすべてが八面体状であることが理想的であるが、すべての亜酸化銅粒子が八面体状であることは要しない。本発明者らが検討したところ、亜酸化銅の層を電子顕微鏡観察した場合に、観察対象となる亜酸化銅粒子１００個当たり好ましくは５０個以上、更に好ましくは６０個以上の亜酸化銅粒子が八面体状であれば、上述した有利な効果が奏される。
【００１５】
八面体状の亜酸化銅粒子を含む層は、例えば後述する電解還元法によって亜酸化銅を生成させることで首尾よく形成することができる。これに対して無電解還元法で亜酸化銅を生成させると、後述する比較例１に示すように、立方体状の亜酸化銅粒子からなる層が形成されてしまう。このような構造の層を有する亜酸化銅被覆粒子は、芯材と亜酸化銅の層との密着性が十分に高くならず、またこれを防汚塗料用の顔料として用いた場合、防汚塗料中での分散性や保存安定性が劣るものとなってしまう。
【００１６】
八面体状の形状を有する亜酸化銅粒子は、その粒径が０.１〜３μｍ、特に０．５〜２μｍであることが好ましい。粒径がこの範囲内であることによって、該亜酸化銅粒子から構成される層が十分に緻密なものとなり、防汚塗料中での分散性や保存安定性が高くなる。亜酸化銅粒子の粒径は、走査型電子顕微鏡観察によって測定される。
【００１７】
亜酸化銅の層の厚みは、芯材の表面を完全被覆できる厚みであれば、その値に特に制限はない。亜酸化銅の層の厚みは、例えば該層の断面の走査型電子顕微鏡観察によって測定することができる。
【００１８】
八面体状の亜酸化銅の粒子は、これが規則正しく積み重なって層を形成してもよく、あるいはランダムに積み重なって層を形成してもよい。
【００１９】
亜酸化銅粒子の層の厚みに関連して、芯材と亜酸化銅との比率は、質量比で表して、好ましくは芯材／亜酸化銅＝９５／５〜１０／９０という広範な範囲で設定可能であり、更に好ましく８０／２０〜２０／８０である。この質量比は、目的とする亜酸化銅被覆粒子の比重が所望の範囲内となるように適切に設定すればよい。
【００２０】
芯材としては、亜酸化銅被覆粒子の具体的な用途に応じ適切な材料のものが選択される。具体的には芯材として、珪酸含有無機化合物、アルカリ土類金属化合物、アルミナ、有機化合物等を用いることができる。珪酸含有無機化合物としては、例えば珪石、珪砂、石英などの結晶シリカ、結晶シリカを加熱溶融して所望により適宜成形した溶融シリカなどの非結晶シリカ、珪藻土、各種ゼオライト、タルク、クレイ、フライアッシュ、ガラスビーズ、ガラスバルーン、シラスバルーン等が挙げられる。アルカリ土類金属化合物としては、例えば硫酸バリウム、炭酸カルシウム等のアルカリ土類金属塩が挙げられる。有機化合物としては、例えば熱可塑性樹脂、熱硬化性樹脂等の高分子材料が挙げられる。具体的には、ポリエチレン、ポリプロピレン、アクリル樹脂、ポリスチレン、ポリエステル、フッ素樹脂、シリコン樹脂、フェノール樹脂、ユリア樹脂、メラミン樹脂、エポキシ樹脂等が挙げられる。
【００２１】
芯材の粒径は、亜酸化銅被覆粒子の具体的な用途に応じて適切な値が選択される。亜酸化銅被覆粒子を例えば防汚塗料用の顔料として用いる場合には、体積基準粒度分布の平均粒子径Ｄ50で表して０．５〜１００μｍ、特に２〜５０μｍの芯材を用いることが、船底塗料特性の点から好ましい。特に、亜酸化銅の層の厚みが上述した範囲である場合に、この範囲の粒径の芯材を用いると、両者の密着性が一層良好になるので好ましい。Ｄ50は粒度分布測定装置によって測定される。
【００２２】
粒径に関連して、芯材の形状も亜酸化銅被覆粒子の具体的な用途に応じて適切に選択できる。例えば球状、立方体状、板状、塊状等のものを用いることができる。一般には、球状の芯材を用いることで、満足すべき効果が得られる。また、芯材は、中実のものでもよく、あるいは中空のものでもよい。
【００２３】
次に、本発明の亜酸化銅被覆粒子の好適な製造方法について説明する。亜酸化銅被覆粒子は、芯材の表面に電解によって亜酸化銅粒子を生成させ、複数の該粒子を積み重ねて層となすことで得ることができる。本製造方法は、（イ）芯材の表面処理工程、（ロ）電解による亜酸化銅の電着工程、（ハ）亜酸化銅被覆粒子の水洗工程に大別される。以下、それぞれの工程について説明する。
【００２４】
（イ）の芯材の表面処理工程においては、芯材を、第一スズ塩の水溶液、銀塩の水溶液及びパラジウム塩の水溶液のいずれか１種又は２種以上の表面処理水溶液に接触させて、芯材の表面処理物を得る。芯材が、熱可塑性樹脂、熱硬化性樹脂等の場合、具体的にはポリエチレン、ポリプロピレン、アクリル樹脂、ポリスチレン、ポリエステル、フッ素樹脂、シリコン樹脂、フェノール樹脂、ユリア樹脂、メラミン樹脂、エポキシ樹脂等の場合には、表面処理工程を行うに先立ち、アルカリ洗浄及び酸による表面粗化を行うことができる。つまり、表面処理工程を行う前に、芯材のアルカリ洗浄及び酸による表面粗化を行ってもよい。アルカリ洗浄するために用いられるアルカリとしては、例えば水酸化ナトリウム、炭酸ナトリウム、オルソケイ酸ナトリウム、ピロリン酸ナトリウム等が挙げられる。一方、酸によって表面粗化するために用いられる酸としては、例えば硫酸、硝酸、リン酸、クロム酸、塩酸、酢酸、フッ化水素酸等から選ばれる１種又はこれら２種以上の混酸等が挙げられる。
【００２５】
表面処理工程において用いられる表面処理水溶液は、上述のとおり第一スズ塩の水溶液、銀塩の水溶液及びパラジウム塩の水溶液のいずれか１種又は２種以上である。２種以上の水溶液を組み合わせて用いる場合には、銀塩とパラジウム塩との混合水溶液を用いることが好ましい。
【００２６】
表面処理水溶液に係る第一スズ塩の水溶液としては、例えばフッ化第一スズ水溶液、塩化第一スズ水溶液等のハロゲン化第一スズの水溶液、硫酸第一スズの水溶液等が挙げられる。また、表面処理水溶液に係る銀塩の水溶液としては、例えば硝酸銀、酢酸銀、硫酸銀の水溶液等が挙げられる。表面処理水溶液に係るパラジウム塩の水溶液としては、例えば塩化パラジウムの水溶液が挙げられる。
【００２７】
表面処理水溶液中の第一スズ塩、銀塩又はパラジウム塩の濃度は、それぞれ独立に好ましくは０.１〜４０ｇ／Ｌ、特に好ましくは０．５〜３０ｇ／Ｌである。
【００２８】
表面処理工程において、芯材と表面処理水溶液とを接触させる方法としては、例えば表面処理水溶液中に芯材を加え、撹拌する方法が挙げられるが、これに制限されるものではない。
【００２９】
表面処理工程を行うときの表面処理水溶液の温度に特に制限はないが、０〜７０℃、特に１０〜５０℃に設定することが好ましい。
【００３０】
表面処理工程では、芯材を表面処理水溶液に接触させた後、表面処理水溶液から芯材を分離し、芯材の表面処理物を得る。この場合、芯材を、一種類の表面処理水溶液とのみ接触させてもよく、あるいは芯材を一の表面処理水溶液と接触させた後に分離し、更に他の表面処理水溶液に接触させ、分離するというように、２種類以上の表面処理水溶液と順次接触させてもよい。
【００３１】
表面処理を行った後、表面処理水溶液と芯材とを分離する方法としては、ブフナー濾過、遠心分離等が挙げられる。表面処理水溶液から分離した芯材の表面処理物は、必要に応じて乾燥してもよい。
【００３２】
このようにして得られた芯材の表面処理物は、次いで（ロ）の電解による亜酸化銅の電着工程に付される。本工程においては、芯材の表面処理物を電解液水溶液に分散させ、金属銅を陽極として、該表面処理物の表面に亜酸化銅を電着させて、亜酸化銅被覆粒子を得る。
【００３３】
前記の電解液水溶液は、電解質及び酸化防止剤を含有する。電解質としては、例えば塩化ナトリウムや塩化カリウム等の塩化物を用いることができる。一方、酸化防止剤としては、例えばグリセリン、クエン酸、糖類等を用いることができる。
【００３４】
電解液水溶液中の塩化物の濃度は、塩素イオンの濃度で表して好ましくは２０〜２００ｇ／Ｌ、更に好ましくは２０〜１５０ｇ／Ｌである。一方、酸化防止剤の濃度は、好ましくは０．３〜６０ｇ／Ｌ、更に好ましくは０．５〜４０ｇ／Ｌである。
【００３５】
電解液水溶液に分散させる芯材の表面処理物の量は、電解液水溶液に対して、好ましくは１〜８０ｇ／Ｌ、更に好ましくは１〜６０ｇ／Ｌである。この範囲内に設定することで、電着時における芯材どうしの凝集を抑制しつつ、電着の効率を高めることができる。
【００３６】
電着工程においては上述のとおり陽極として金属銅を用いる。この金属銅としては通常金属銅板を用いればよい。金属銅の純度は９９％以上であればよい。一方、陰極としては、板状の金属銅やステンレスを用いることができる。
【００３７】
電着工程では、芯材の表面処理物を、電解液水溶液に加え、電解液水溶液を撹拌して、芯材の表面処理を分散させた状態下に通電を行うことで、芯材の表面処理物の表面に亜酸化銅を電着させる。
【００３８】
電着温度は１０〜７０℃が好ましい。温度をこの範囲内に設定することで、電着に伴うガスの発生及びそれに起因する亜酸化銅と芯材表面との密着性の低下を抑制しつつ、電着速度を高めることが可能となる。また、電着の際の電流密度は、好ましくは１〜３０Ａ／ｄｍ2、更に好ましくは１〜１０Ａ／ｄｍ2である。電流密度をこの範囲内に設定することで、ガスの発生等を抑制しつつ、効率よく電着を行うことができる。
【００３９】
電着工程においては、電着の間の電解液水溶液のｐＨを監視しながら、該ｐＨを７〜１３、好ましくは８〜１２、更に好ましくは９〜１１に維持して亜酸化銅の電着を行うことが重要である。これによって、八面体状の形状を有する亜酸化銅粒子を首尾良く生成させることができる。電着を行うと電解液水溶液のｐＨが徐々に上昇するところ、例えば酸を加えてｐＨを低下させて、電解液水溶液のｐＨを上述の範囲内に維持する。ｐＨの調整に用いられる酸としては、例えば塩酸、硫酸、硝酸、臭素酸等が挙げられる。なお、電着を開始する前の電解液水溶液のｐＨは２〜１２、特に４〜１０に設定することが好ましい。
【００４０】
芯材の表面に形成される亜酸化銅の層の厚み、つまり亜酸化銅の被覆量は、電着時間によって調節することができる。目的とする亜酸化銅被覆粒子の具体的な用途にもよるが、該粒子を防汚塗料用の顔料として用いる場合には、通常、１０分〜４時間程度の電着時間を採用することが好適である。
【００４１】
このようにして電着が完了したら、ブフナー濾過や遠心分離等の手段を用いて電解液水溶液から亜酸化銅被覆粒子を分離する。次に、この粒子を（ハ）の水洗工程に付す。亜酸化銅被覆粒子を水洗する方法としては、リパルプ洗浄が一般的である。リパルプ洗浄を行う場合には、亜酸化銅被覆粒子と水との混合スラリーにおける亜酸化銅被覆粒子の濃度を、好ましくは５〜２０質量％とする。洗浄時間は１０〜６０分とすれば十分である。洗浄水としては、１０〜７０℃の温水を使用することができる。
【００４２】
水洗工程では、亜酸化銅被覆粒子を、酸化防止剤を含有する洗浄水で洗浄することが、亜酸化銅が酸化することを防ぐ点から好ましい。酸化防止剤としては、例えばグリセリンや糖類等を用いることができる。洗浄水中の酸化防止剤の濃度は、好ましくは０．３〜６０ｇ／Ｌ、特に好ましくは０．５〜４０ｇ／Ｌである。
【００４３】
水洗が完了したら、洗浄液から亜酸化銅被覆粒子を分離し、乾燥する。このようにして目的とする亜酸化銅被覆粒子を得る。
【００４４】
上述の方法で亜酸化銅被覆粒子を製造すると、亜酸化銅の付き回り及び密着性が良くなるので、亜酸化銅の層の密着性が高くなり、かつ亜酸化銅の単独生成粒子や亜酸化銅被覆粒子の凝集体を、極めて少なくすることができる。
【００４５】
このようにして得られた亜酸化銅被覆粒子は、例えば防汚塗料用の顔料として特に好適に用いられる。この防汚塗料は、例えば船底、水中構造物、魚網などへの水棲生物の付着防止に用いられる。具体的には、船舶、漁業資材（例：ロープ、漁網、浮き子、ブイ）、火力・原子力発電所の給排水口等の水中構造物、湾岸道路、海底トンネル、港湾設備、運河・水路等のような各種海洋土木工事の汚泥拡散防止膜などの各種基材の表面に、１回ないし複数回塗布すれば防汚性が発揮される。
【００４６】
防汚塗料は、一般に被膜形成性重合体と顔料とを含有するものであり、該顔料として本発明の亜酸化銅被覆粒子が用いられる。被膜形成性重合体としては、当該技術分野において従来用いられてきたものと同様のものを用いることができる。例えば（メタ）アクリル酸トリメチルシリルエステル、（メタ）アクリル酸トリエチルシリルエステル、（メタ）アクリル酸トリプロピルシリルエステル、（メタ）アクリル酸トリブチルシリルエステル、（メタ）アクリル酸ジメチルプロピルシリルエステル、（メタ）アクリル酸モノメチルジプロピルシリルエステル、（メタ）アクリル酸メチルエチルプロピルシリルエステル等の重合性不飽和カルボン酸のトリアルキルシリルエステルから誘導される成分単位を含む重合体；（メタ）アクリル酸ヒドロキシ金属塩成分単位等の重合性不飽和カルボン酸金属化合物成分単位を含有する重合体；γ−メタクリロイルオキシプロピルポリジメチルシロキサン等の分子中に重合性不飽和基とシロキサン結合部位を有する重合性不飽和モノマー及び該モノマーと共重合可能なその他の重合性不飽和モノマーを共重合成分として含有するビニル系共重合体；ウレタン樹脂などが挙げられる。顔料は、これらの被膜形成性重合体１００質量部に対して１〜１０００質量部の範囲で配合することができる。また、防汚塗料は、これらの成分に加え、有機溶媒としてのキシレンやエタノール、イソプロパノールなどを含有することもできる。
【実施例】
【００４７】
以下、実施例により本発明を更に詳細に説明する。しかしながら本発明の範囲は、かかる実施例に制限されない。特に断らない限り、「％」は「質量％」を意味する。
【００４８】
〔実施例１〕
（１）表面処理工程
芯材としてのシリカ粉（平均粒子径Ｄ５０＝２０μｍ）を、フッ化スズ水溶液（１ｇ／Ｌ）に分散させ、撹拌し、濾過後、水洗し、更に硝酸銀水溶液（１ｇ／Ｌ）に分散させ、撹拌し、濾過後、水洗し、乾燥して、芯材の表面処理物Ａ１を得た。
【００４９】
（２）電着工程及び水洗工程
次いで、芯材の表面処理物Ａ１  １０ｇを、電解液水溶液１Ｌに加え、電極を設置し、マグネチックスターラーで撹拌しながら、以下の条件で、３６分間通電し、芯材の表面処理物Ａ１に亜酸化銅を電着させた。電着の進行につれて電解液水溶液のｐＨが上昇したが、塩酸（濃度：２％）を適宜添加して該水溶液のｐＨを９〜１０の範囲に維持した。次いで、電解液水溶液を濾過し、濾過物を水洗後、グリセリン水溶液に分散後濾過、乾燥し、亜酸化銅被覆粒子Ｂ１  ２１ｇを得た。亜酸化銅被覆粒子Ｂ１の真比重は３．１ｇ／ｃｍ3であった。
【００５０】
＜電解液水溶液＞
塩化ナトリウム：２５０ｇ／Ｌ（塩素イオン濃度１５２ｇ／Ｌ）
グリセリン    ：１０ｇ／Ｌ
ｐＨ          ：７
＜処理条件＞
電流密度            ：７Ａ／ｄｍ2
電解液水溶液の液温  ：４０℃
電極                ：陽極及び陰極のいずれも銅板
【００５１】
〔実施例２〕
（１）表面処理工程
芯材としてのフライアッシュ（平均粒子径Ｄ５０＝４１μｍ）を、硝酸銀水溶液（１ｇ／Ｌ）に分散させ、撹拌し、濾過後、水洗し、乾燥して、芯材の表面処理物Ａ２を得た。
【００５２】
（２）電着工程及び水洗工程
次いで、芯材の表面処理物Ａ２  １０ｇを、電解液水溶液１Ｌに加え、電極を設置し、マグネチックスターラーで撹拌しながら、以下の条件で、１８分間通電し、芯材の表面処理物Ａ２に亜酸化銅を電着させた。電着の進行につれて電解液水溶液のｐＨが上昇したが、塩酸（濃度：２％）を適宜添加して該水溶液のｐＨを９〜１０の範囲に維持した。次いで、電解液水溶液を濾過し、濾過物を水洗後、グリセリン水溶液に分散後濾過、乾燥し、亜酸化銅被覆粒子Ｂ２  １６ｇを得た。亜酸化銅被覆粒子Ｂ２の真比重は１．２ｇ／ｃｍ3であった。
【００５３】
＜電解液水溶液＞
塩化ナトリウム：２００ｇ／Ｌ（塩素イオン濃度１２１ｇ／Ｌ）
グリセリン    ：１０ｇ／Ｌ
ｐＨ          ：７
＜処理条件＞
電流密度            ：７Ａ／ｄｍ2
電解液水溶液の液温  ：３０℃
電極                ：陽極及び陰極のいずれも銅板
【００５４】
〔実施例３〕
（１）表面処理工程
芯材としての珪石粉（平均粒子径Ｄ５０＝３２μｍ）を、フッ化スズ水溶液（１ｇ／Ｌ）に分散させ、撹拌し、濾過後、水洗し、更に塩酸含有塩化パラジウム水溶液（塩化パラジウム：０．２ｇ／Ｌ、塩酸１ｍｌ／Ｌ）に分散させ、撹拌し、濾過後、水洗し、乾燥して、芯材の表面処理物Ａ３を得た。
【００５５】
（２）電着工程及び水洗工程
次いで、芯材の表面処理物Ａ３  １０ｇを、電解液水溶液１Ｌに加え、電極を設置し、マグネチックスターラーで撹拌しながら、以下の条件で、２５分間通電し、芯材の表面処理物Ａ３に亜酸化銅を電着させた。電着の進行につれて電解液水溶液のｐＨが上昇したが、塩酸（濃度：２％）を適宜添加して該水溶液のｐＨを９〜１０の範囲に維持した。次いで、電解液水溶液を濾過し、濾過物を水洗後、グリセリン水溶液に分散後濾過、乾燥し、亜酸化銅被覆粒子Ｂ３  １６ｇを得た。亜酸化銅被覆粒子Ｂ３の真比重は３．２ｇ／ｃｍ3であった。
＜電解液水溶液＞
塩化ナトリウム：２００ｇ／Ｌ（塩素イオン濃度１２１ｇ／Ｌ）
グリセリン    ：１０ｇ／Ｌ
ｐＨ          ：７
＜処理条件＞
電流密度            ：５Ａ／ｄｍ2
電解液水溶液の液温  ：５０℃
電極                ：陽極及び陰極のいずれも銅板
【００５６】
〔実施例４〕
（１）表面処理工程
芯材としてのポリエチレン粉（平均粒子径Ｄ５０＝２０μｍ）を、水酸化ナトリウム水溶液で洗浄し、次いで、クロム酸、硫酸及びリン酸の混酸により表面粗化した後、フッ化スズ水溶液（１ｇ／Ｌ）に分散させ、撹拌し、濾過後、水洗し、更に硝酸銀水溶液（１ｇ／Ｌ）に分散させ、撹拌し、濾過後、水洗し、乾燥して、芯材の表面処理物Ａ４を得た。
【００５７】
（２）電着工程及び水洗工程
次いで、芯材の表面処理物Ａ４  １０ｇを、電解液水溶液１Ｌに加え、電極を設置し、マグネチックスターラーで撹拌しながら、以下の条件で、１５分間通電し、芯材の表面処理物Ａ４に亜酸化銅を電着させた。電着の進行につれて電解液水溶液のｐＨが上昇したが、塩酸（濃度：２％）を適宜添加して該水溶液のｐＨを９〜１０の範囲に維持した。次いで、電解液水溶液を濾過し、濾過物を水洗後、グリセリン水溶液に分散後濾過、乾燥し、亜酸化銅被覆粒子Ｂ４  １４．６ｇを得た。亜酸化銅被覆粒子Ｂ４の真比重は１．２ｇ／ｃｍ3であった。
＜電解液水溶液＞
塩化ナトリウム：２５０ｇ／Ｌ（塩素イオン濃度１５２ｇ／Ｌ）
グリセリン    ：１０ｇ／Ｌ
ｐＨ          ：７
＜処理条件＞
電流密度            ：７Ａ／ｄｍ2
電解液水溶液の液温  ：３０℃
電極                ：陽極及び陰極のいずれも銅板
【００５８】
〔実施例５〕
（１）表面処理工程
芯材としての溶融シリカ粉（非晶質、平均粒子径Ｄ５０＝２０μｍ）を、水酸化ナトリウム水溶液によりアルカリ洗浄し、フッ化水素酸による表面粗化を施した後フッ化スズ（１ｇ／Ｌ）水溶液に分散させ、撹拌し、濾過後、水洗し、更に硝酸銀（１ｇ／Ｌ）水溶液に分散させ、撹拌し、濾過後、水洗し、乾燥して、芯材の表面処理物Ａ５を得た。
【００５９】
（２）電着工程及び水洗工程
次いで、芯材の表面処理物Ａ５  １０ｇを電解液水溶液１Ｌに加え、電極を設置し、マグネチックスターラーで撹拌しながら、以下の条件で１５分間通電し、芯材の表面処理物Ａ５に亜酸化銅を電着させた。電着の進行につれて電解液水溶液のｐＨが上昇したが、塩酸（濃度：２％）を適宜添加して該水溶液のｐＨを９〜１０の範囲に維持した。次いで、電解液水溶液を濾過し、濾過物を水洗後、グリセリン水溶液に分散後濾過、乾燥し、亜酸化銅被覆粒子Ｂ５  １４.３ｇを得た。亜酸化銅被覆粒子Ｂ５の真比重は２.８ｇ／cm3であった。
【００６０】
＜電解液水溶液＞
塩化ナトリウム：２５０ｇ／Ｌ（塩素イオン濃度１５２ｇ／Ｌ）
グリセリン    ：１０ｇ／Ｌ
ｐＨ          ：７
＜処理条件＞
電流密度            ：７Ａ／ｄｍ2
電解液水溶液の液温  ：３０℃
電極                ：陽極及び陰極のいずれも銅板
【００６１】
〔比較例１〕
電着工程において、電解液水溶液のｐＨを調整しなかった以外は、実施例１と同じ方法で亜酸化銅被覆粒子ｂ１を得た。電解液水溶液のｐＨは電着の進行とともに上昇し、１３を超えていた。得られた亜酸化銅被覆粒子ｂ１の真比重は２．６ｇ／ｃｍ3であった。
【００６２】
〔比較例２〕
電着工程において、電解液水溶液のｐＨを調整しなかった以外は、実施例２と同じ方法で亜酸化銅被覆粒子ｂ２を得た。電解液水溶液のｐＨは電着の進行とともに上昇し、１３を超えていた。得られた亜酸化銅被覆粒子ｂ２の真比重は１．１ｇ／ｃｍ3であった。
【００６３】
〔比較例３〕
電着工程において、電解液水溶液のｐＨを調整しなかった以外は、実施例３と同じ方法で亜酸化銅被覆粒子ｂ３を得た。電解液水溶液のｐＨは電着の進行とともに上昇し、１３を超えていた。得られた亜酸化銅被覆粒子ｂ３の真比重は３．１ｇ／ｃｍ3であった。
【００６４】
〔比較例４〕
電着工程において、電解液水溶液のｐＨを調整しなかった以外は、実施例４と同じ方法で亜酸化銅被覆粒子ｂ４を得た。電解液水溶液のｐＨは電着の進行とともに上昇し、１３を超えていた。得られた亜酸化銅被覆粒子ｂ４の真比重は１．１ｇ／ｃｍ3であった。
【００６５】
〔比較例５〕
電着工程において、電解液水溶液のｐＨを調整しなかった以外は、実施例５と同じ方法で亜酸化銅被覆粒子ｂ５を得た。電解液水溶液のｐＨは電着の進行とともに上昇し、１３を超えていた。得られた亜酸化銅被覆粒子ｂ５の真比重は２．７ｇ／ｃｍ3であった。
【００６６】
〔評価〕
実施例１で得られた亜酸化銅被覆粒子の走査型電子顕微鏡像を図１に、比較例２で得られた亜酸化銅被覆粒子の走査型電子顕微鏡像を図２に示す。図１から明らかなように、実施例１で得られた亜酸化銅被覆粒子では、八面体状の亜酸化銅粒子の集合体からなる緻密な層が、芯材の表面を完全被覆していることが判る。観察対象とした亜酸化銅粒子１００個に対して９０個以上の粒子が八面体形状であった。これに対して、図２から明らかなように、比較例１で得られた亜酸化銅被覆粒子は、不定形の亜酸化銅粒子の集合体からなる層が、芯材の表面を被覆していた。また、図示していないが、実施例２〜５で得られた亜酸化銅被覆粒子においても、実施例１の亜酸化銅被覆粒子と同様に、八面体状の亜酸化銅粒子の集合体からなる緻密な層が、芯材の表面を完全被覆していることが確認された。これらの実施例においては、観察対象とした亜酸化銅粒子１００個に対して９０個以上の粒子が八面体形状であった。比較例２〜５で得られた亜酸化銅粒子は不定形となっていた。
【００６７】
芯材と亜酸化銅との質量比（芯材／亜酸化銅）は、実施例１においては５０／５０であったのに対し、比較例１においては７６／２４であり、比較例１では亜酸化銅の付着量が少なくことが判る。そのことに起因して、比較例１の亜酸化銅被覆粒子の真比重は、実施例１の亜酸化銅被覆粒子のそれよりも低くなったものと考えられる。実施例２〜５及び比較例２〜５の亜酸化銅被覆粒子についても同様の測定を行った。その結果を以下の表１に示す。
【００６８】
また、実施例１における亜酸化銅粒子の層における八面体状の粒子の粒径を上述の方法で測定したところ０.７μｍであった。比較例１における亜酸化銅粒子の粒径は、該粒子が不定形であるため測定できなかった。実施例２〜５及び比較例２〜５の亜酸化銅被覆粒子についても同様の測定を行った。その結果を以下の表１に示す。
【００６９】
更に、実施例１〜５及び比較例１〜５で得られた亜酸化銅被覆粒子における亜酸化銅の層の密着性を以下の方法で評価した。
（１）亜酸化銅被覆粒子２.２ｇ、１ｍｍΦのジルコニアビーズ９０ｇ及びトルエン１０ｍｌを、容器に入れる。
（２）撹拌装置で、１０分間撹拌する。
（３）撹拌後、ふるいで、亜酸化銅被覆粒子とジルコニアビーズとを分ける。
（４）分けた亜酸化銅被覆粒子を漏斗で濾過する。
（５）亜酸化銅被覆粒子を自然乾燥する。
（６）走査型電子顕微鏡（５００倍、視野に５０個程度の粒子が入る倍率を選択する。）により、芯材からの亜酸化銅粒子の剥離状態を観察する。
（７）無作為に１０視野を観察し、各視野中の剥離粒子数を数え、平均値を求める。
以上の方法で測定された剥離粒子数を以下の表１示す。剥離粒子数は、その数が小さいほど、亜酸化銅の層の密着性が高いことを意味する。
【００７０】
更に、実施例１〜５及び比較例１〜５で得られた亜酸化銅被覆粒子を顔料として用い、以下の処方の防汚塗料を調製した。この防汚塗料について、調製直後の粘度及び５０℃で３６日間保存後の粘度をストーマー粘度計によって測定した。その結果を以下の表１に示す。
【００７１】
〔防汚塗料の処方〕
・亜酸化銅被覆粉体  １０％
・キシレン  ２５％
・メタノール    ５％
・４０％ウレタン樹脂キシレン溶液  ６０％
【００７２】
【表１】
2011042559.tif 000003
【００７３】
この結果、実施例１〜５で得られた亜酸化銅被覆粒子は剥離粒子数が１以下であり、比較例１〜５で得られた亜酸化銅被覆粒子に比べて剥離粒子数が少ないことから、亜酸化銅の層の密着性に優れていることが分かる。また、実施例１〜５で得られた亜酸化銅被覆粒子を含む防汚塗料は調製直後から３６日間保存後の粘度上昇が抑えられ、比較例１〜５で得られた亜酸化銅被覆粒子を含む防汚塗料に比べると塗料安定性に優れていることが分かる。
【図１】
2011042559.tif 000004
【図２】
2011042559.tif 000005